СПОСОБ КОМБИНИРОВАННОЙ ЭЛЕКТРОЛИТНО-ПЛАЗМЕННОЙ ОБРАБОТКИ ДЕТАЛИ

2
2
1. Способ комбинированной электролитно-плазменной обработки детали, включающий погружение детали в электролит, формирование вокруг обрабатываемой поверхности детали парогазовой оболочки и зажигание разряда между обрабатываемой деталью и электролитом путем подачи на деталь электрического потенциала, отличающийся тем, что электролитно-плазменную обработку детали совмещают с электроимпульсной обработкой, причем электроимпульсную обработку проводят при плотности электрического тока от 10 MA/м до 200 MA/м.
2. Способ по п.1, отличающийся тем, что на деталь подают положительный потенциал.
3. Способ по п.1, отличающийся тем, что на деталь подают отрицательный потенциал.
a
4. Способ по п.2, отличающийся тем, что в качестве материала детали используют нержавеющие стали, а электролитно-плазменную обработку ведут полированием до обеспечения шероховатости не ниже R=0,08…0,12 мкм, после чего проводят электроимпульсную обработку.
a
5. Способ по п.2, отличающийся тем, что в качестве материала детали используют нержавеющие стали, электролитно-плазменную обработку ведут полированием до обеспечения шероховатости не ниже R=0,08…0,12 мкм, а электроимпульсную обработку проводят в течение всего процесса.
6. Способ по любому из пп.1-5, отличающийся тем, что в качестве детали используют лопатку турбомашины.
7. Способ по любому из пп.4 и 5, отличающийся тем, что в качестве нержавеющих сталей и сплавов используют хромистые и хромоникелевые сплавы и стали, а в качестве детали используют лопатку турбомашины.
8. Способ по п.7, отличающийся тем, что электролитно-плазменную обработку лопатки ведут при рабочем напряжении 180…490 В.
9. Способ по п.8, отличающийся тем, что обрабатывают только перо лопатки.
10. Способ по п.8, отличающийся тем, что в качестве электролита используют водный раствор сульфата аммония с концентрацией 0,8…3,4%.
11. Способ по п.8, отличающийся тем, что в качестве электролита используют водный раствор, содержащий серную и ортофосфорную кислоты, блок-сополимер окисей этилена и пропилена и натриевую соль сульфированного бутилолеата при следующем соотношении компонентов, мас.%:
Серная кислота
10-30
Ортофосфорная кислота
40-80
Блок-сополимер окисей этилена и пропилена
0,05-1,1
Натриевая соль сульфированного бутилолеата
0,01-0,05
Вода
остальное
12. Способ по п.8, отличающийся тем, что в качестве электролита используют водный раствор солей неорганических кислот аммония и щелочных металлов или соли низших карбоновых кислот, а также растворы свободных кислот.
13. Способ по п.8, отличающийся тем, что в качестве электролита используют электролит, содержащий аммонийную соль неорганической кислоты, аммонийные соли низших карбоновых кислот и органические или неорганические вещества, образующие с металлами сплава комплексные соединения.
14. Способ по п.13, отличающийся тем, что используют электролит состава, мас.%:
(NH<sub>4</sub>)<sub>2</sub>SО<sub>4</sub>
5
Трилон Б
0,8
15. Способ по п.13, отличающийся тем, что используют электролит состава, мас.%:
(NH<sub>4</sub>)<sub>3</sub>PО<sub>4</sub>
5
Н<sub>3</sub>РО<sub>4</sub>
0,5
Тартрат К
0,5
16. Способ по п.8, отличающийся тем, что в качестве электролита используют водные растворы солей натрия.
17. Способ по п.16, отличающийся тем, что в качестве водного раствора солей натрия используют 3-22%-ный раствор кислого углекислого натрия.
18. Способ по п.8, отличающийся тем, что в качестве электролита используют водные растворы - хлористый аммоний, хлористый натрий.
19. Способ по п.8, отличающийся тем, что в качестве электролита используют водные растворы солей аммония.
20. Способ по п.19, отличающийся тем, что в качестве соли аммония используют аммоний лимоннокислый одно-, или двух-, или трехзамещенный, или их смеси при следующем соотношении компонентов, мас.%:
Аммоний лимоннокислый
одно-, или двух-, или
трехзамещенный, или их смеси
2-18
Вода
остальное